(57)【要約】【課題】活物質層の充放電に伴う構造破壊、および電解質との反応性を低減させることにより、サイクル特性を向上させることができる電極およびそれを用いた電池を提供する。【解決手段】Ｃｕ，Ｎｉ，Ｔｉ，ＦｅあるいはＣｒなどのＬｉと金属間化合物を形成しない金属元素を含む金属材料よりなる集電体１１と、ＳｉあるいはＧｅまたはこれらの合金を含む活物質層１２と、ＣｕあるいはＮｉなどのリチウムと固溶可能で金属間化合物を形成しない金属元素および半金属元素のうちの少なくとも１種を含む金属材料よりなる薄膜層１３とがこの順で積層されている。集電体１１は活物質層１２と合金化しており、薄膜層１３は活物質層１２と合金化している。【選択図】        図１
2004311141.tif 000002
【特許請求の範囲】
【請求項１】
銅（Ｃｕ），ニッケル（Ｎｉ），チタン（Ｔｉ），鉄（Ｆｅ）およびクロム（Ｃｒ）からなる群のうちの少なくとも１種を含む集電体と、
この集電体に設けられたケイ素（Ｓｉ）またはゲルマニウム（Ｇｅ）の単体および化合物からなる群のうちの少なくとも１種を含む活物質層と、
この活物質層に設けられた銅およびニッケルのうちの少なくとも１種を含む薄膜層と
を備えたことを特徴とする電極。
【請求項２】
リチウム（Ｌｉ）と金属間化合物を形成しない金属元素を含む集電体と、
この集電体に設けられたケイ素（Ｓｉ）またはゲルマニウム（Ｇｅ）の単体および化合物からなる群のうちの少なくとも１種を含む活物質層と、
この活物質層に設けられたリチウムと固溶可能で金属間化合物を形成しない金属元素および半金属元素のうちの少なくとも１種を含む薄膜層と
を備えたことを特徴とする電極。
【請求項３】
前記集電体は、リチウムと金属間化合物を形成せず、かつ、ケイ素またはゲルマニウムの単体および化合物からなる群のうちの少なくとも１種と合金化する金属元素を含むことを特徴とする請求項２記載の電極。
【請求項４】
前記薄膜層は、リチウムと固溶可能で金属間化合物を形成せず、かつ、ケイ素またはゲルマニウムの単体および化合物からなる群のうちの少なくとも１種と合金化する金属元素および半金属元素のうちの少なくとも１種を含むことを特徴とする請求項２記載の電極。
【請求項５】
前記集電体と前記活物質層とは、界面の少なくとも一部において合金化していることを特徴とする請求項２記載の電極。
【請求項６】
前記活物質層と前記薄膜層とは、界面の少なくとも一部において合金化していることを特徴とする請求項２記載の電極。
【請求項７】
前記活物質層は、気相法，液相法および焼結法からなる群のうちの少なくとも１つの方法により形成されたものであることを特徴とする請求項２記載の電極。
【請求項８】
前記薄膜層は、気相法，液相法および焼結法からなる群のうちの少なくとも１つの方法により形成されたものであることを特徴とする請求項２記載の電極。
【請求項９】
前記集電体は、銅（Ｃｕ），ニッケル（Ｎｉ），チタン（Ｔｉ），鉄（Ｆｅ）およびクロム（Ｃｒ）からなる群のうちの少なくとも１種を含むことを特徴とする請求項２記載の電極。
【請求項１０】
前記薄膜層は、銅（Ｃｕ）およびニッケル（Ｎｉ）のうちの少なくとも１種を含むことを特徴とする請求項２記載の電極。
【請求項１１】
前記薄膜層の厚みは、５０ｎｍ以上１０００ｎｍ以下であることを特徴とする請求項２記載の電極。
【請求項１２】
正極および負極と共に電解質を備えた電池であって、
前記負極は、銅（Ｃｕ），ニッケル（Ｎｉ），チタン（Ｔｉ），鉄（Ｆｅ）およびクロム（Ｃｒ）からなる群のうちの少なくとも１種を含む集電体と、この集電体に設けられたケイ素（Ｓｉ）またはゲルマニウム（Ｇｅ）の単体および化合物からなる群のうちの少なくとも１種を含む活物質層と、この活物質層に設けられた銅およびニッケルのうちの少なくとも１種を含む薄膜層とを備えたことを特徴とする電池。
【請求項１３】
正極および負極と共に電解質を備えた電池であって、
前記負極は、リチウム（Ｌｉ）と金属間化合物を形成しない金属元素を含む集電体と、この集電体に設けられたケイ素（Ｓｉ）またはゲルマニウム（Ｇｅ）の単体および化合物からなる群のうちの少なくとも１種を含む活物質層と、この活物質層に設けられたリチウムと固溶可能で金属間化合物を形成しない金属元素および半金属元素のうちの少なくとも１種を含む薄膜層とを備えたことを特徴とする電池。
【請求項１４】
前記集電体は、リチウムと金属間化合物を形成せず、かつ、ケイ素またはゲルマニウムの単体および化合物からなる群のうちの少なくとも１種と合金化する金属元素を含むことを特徴とする請求項１３記載の電池。
【請求項１５】
前記薄膜層は、リチウムと固溶可能で金属間化合物を形成せず、かつ、ケイ素またはゲルマニウムの単体および化合物からなる群のうちの少なくとも１種と合金化する金属元素および半金属元素のうちの少なくとも１種を含むことを特徴とする請求項１３記載の電池。
【請求項１６】
前記集電体と前記活物質層とは、界面の少なくとも一部において合金化していることを特徴とする請求項１３記載の電池。
【請求項１７】
前記活物質層と前記薄膜層とは、界面の少なくとも一部において合金化していることを特徴とする請求項１３記載の電池。
【請求項１８】
前記活物質層は、気相法，液相法および焼結法からなる群のうちの少なくとも１つの方法により形成されたものであることを特徴とする請求項１３記載の電池。
【請求項１９】
前記薄膜層は、気相法，液相法および焼結法からなる群のうちの少なくとも１つの方法により形成されたものであることを特徴とする請求項１３記載の電池。
【請求項２０】
前記集電体は、銅（Ｃｕ），ニッケル（Ｎｉ），チタン（Ｔｉ），鉄（Ｆｅ）およびクロム（Ｃｒ）からなる群のうちの少なくとも１種を含むことを特徴とする請求項１３記載の電池。
【請求項２１】
前記薄膜層は、銅（Ｃｕ）およびニッケル（Ｎｉ）のうちの少なくとも１種を含むことを特徴とする請求項１３記載の電池。
【請求項２２】
前記薄膜層の厚みは、５０ｎｍ以上１０００ｎｍ以下であることを特徴とする請求項１３記載の電池。
【請求項２３】
前記電解質は、保持体と溶媒と電解質塩とを含むことを特徴とする請求項１３記載の電池。
【請求項２４】
更に、前記正極，負極および電解質を収容するフィルム状の外装部材を備えたことを特徴とする請求項１３記載の電池。
【請求項２５】
前記正極は、リチウム含有金属複合酸化物を含むことを特徴とする請求項１３記載の電池。
【発明の詳細な説明】
【０００１】
【発明の属する技術分野】
本発明は、集電体と活物質層とを有する電極、およびそれを用いた電池に関する。
【０００２】
【従来の技術】
近年、モバイル機器の高性能化および多機能化に伴い、それらの電源である二次電池の高容量化が切望されている。この要求に応える二次電池としてリチウム二次電池がある。しかし、現在におけるリチウム二次電池の代表的な形態である、正極にコバルト酸リチウム、負極に黒鉛を用いた場合の電池容量は飽和状態にあり、大幅な高容量化は極めて困難な状況である。そこで、古くから負極に金属リチウム（Ｌｉ）を用いることが検討されているが、この負極を実用化するには、リチウムの析出溶解効率の向上およびデンドライト状の析出形態の制御などを図る必要がある。
【０００３】
その一方で、最近、ケイ素（Ｓｉ），ゲルマニウム（Ｇｅ）あるいはスズ（Ｓｎ）などを用いた高容量の負極の検討が盛んに行われている。しかし、これらの負極は充放電を繰り返すと、活物質の激しい膨張および収縮により粉砕して微細化し、集電性が低下したり、表面積の増大に起因して電解液の分解反応が促進され、サイクル特性は極めて劣悪であった。そこで、気相法、液相法あるいは焼結法などにより集電体に活物質層を形成した負極も検討されている（例えば、特許文献１，特許文献２，特許文献３参照。）。これによれば、粒子状の活物質およびバインダーなどを含むスラリーを塗布した従来の塗布型負極に比べて微細化を抑制することができると共に、集電体と活物質層とを一体化することができるので負極における電子伝導性が極めて良好となり、容量的にもサイクル寿命的にも高性能化が期待されている。また、従来は負極中に存在した導電材、バインダーおよび空隙などを低減または排除することもできるので、本質的に負極を薄膜化することが可能となる。
【０００４】
【特許文献１】
特開平８−５０９２２号公報
【特許文献２】
特許第２９４８２０５号公報
【特許文献３】
特開平１１−１３５１１５号公報
【０００５】
【発明が解決しようとする課題】
しかしながら、この負極でも、充放電に伴う活物質の膨張収縮により、活物質の脱落が起こり、サイクル特性が十分とは言えない。また、電解質との反応性は依然として高く、充放電に伴う電解質との反応によって、電池の容量低下を誘発してしまう。
【０００６】
本発明はかかる問題点に鑑みてなされたもので、その目的は、活物質層の充放電に伴う構造破壊、および電解質との反応性を低減させることにより、サイクル特性を向上させることができる電極およびそれを用いた電池を提供することにある。
【０００７】
【課題を解決するための手段】
本発明による第１の電極は、銅（Ｃｕ），ニッケル（Ｎｉ），チタン（Ｔｉ），鉄（Ｆｅ）およびクロム（Ｃｒ）からなる群のうちの少なくとも１種を含む集電体と、この集電体に設けられたケイ素またはゲルマニウムの単体および化合物からなる群のうちの少なくとも１種を含む活物質層と、この活物質層に設けられた銅およびニッケルのうちの少なくとも１種を含む薄膜層とを備えたものである。
【０００８】
本発明による第２の電極は、リチウムと金属間化合物を形成しない金属元素を含む集電体と、この集電体に設けられたケイ素またはゲルマニウムの単体および化合物からなる群のうちの少なくとも１種を含む活物質層と、この活物質層に設けられたリチウムと固溶可能で金属間化合物を形成しない金属元素および半金属元素のうちの少なくとも１種を含む薄膜層とを備えたものである。
【０００９】
本発明による第１の電池は、正極および負極と共に電解質を備えたものであって、負極は、銅，ニッケル，チタン，鉄およびクロムからなる群のうちの少なくとも１種を含む集電体と、この集電体に設けられたケイ素またはゲルマニウムの単体および化合物からなる群のうちの少なくとも１種を含む活物質層と、この活物質層に設けられた銅およびニッケルのうちの少なくとも１種を含む薄膜層とを備えたものである。
【００１０】
本発明による第２の電池は、正極および負極と共に電解質を備えたものであって、負極は、リチウムと金属間化合物を形成しない金属元素を含む集電体と、この集電体に設けられたケイ素またはゲルマニウムの単体および化合物からなる群のうちの少なくとも１種を含む活物質層と、この活物質層に設けられたリチウムと固溶可能で金属間化合物を形成しない金属元素および半金属元素のうちの少なくとも１種を含む薄膜層とを備えたものである。
【００１１】
本発明による第１および第２の電極では、リチウムとの金属間化合物の形成に伴う集電体の構造破壊が防止され、活物質層の膨張および収縮に伴う集電体からの脱落が抑制される。また、薄膜層により活物質層と電解質との反応が抑制されると共に、膨張および収縮に伴う活物質層の構造破壊も抑制される。
【００１２】
本発明による第１および第２の電池では、本発明の電極を用いているのでサイクル特性が向上する。
【００１３】
【発明の実施の形態】
以下、本発明の実施の形態について、図面を参照して詳細に説明する。
【００１４】
図１は、本発明の一実施の形態に係る電極の構成を簡略化して表すものである。この電極１０は、例えば、集電体１１と、集電体１１に設けられた活物質層１２と、活物質層１２に設けられた薄膜層１３とを有している。集電体１１，活物質層１２および薄膜層１３はこの順に積層されている。活物質層１２および薄膜層１３は、集電体１１の両面に形成されていてもよく、片面に形成されていてもよい。
【００１５】
集電体１１は、リチウムと金属間化合物を形成しない金属元素の少なくとも１種を含む金属材料により構成されていることが好ましい。リチウムと金属間化合物を形成すると、充放電に伴い膨張および収縮し、構造破壊が起こって、集電性が低下する他、活物質層１２を支える能力が小さくなり活物質層１２が集電体１１から脱落し易いからである。なお、本明細書において金属材料には、金属元素の単体だけでなく、２種以上の金属元素あるいは１種以上の金属元素と１種以上の半金属元素とからなる合金も含める。リチウムと金属間化合物を形成しない金属元素としては、例えば、銅，ニッケル，チタン，鉄あるいはクロムが挙げられる。
【００１６】
中でも、活物質層１２と合金化する金属元素が好ましい。活物質層１２は、後述するように、リチウムと合金化するケイ素またはゲルマニウムの単体および化合物からなる群のうちの少なくとも１種を含んでいるので、充放電に伴い大きく膨張・収縮するが、活物質層１２を集電体１１と合金化させて強固に接着させることにより、活物質層１２の集電体１１からの脱落を抑制することができるからである。リチウムと金属間化合物を形成せず、活物質層１２と合金化する金属元素、具体的には、ケイ素またはゲルマニウムの単体および化合物からなる群のうちの少なくとも１種と合金化する金属元素としては、銅，ニッケルあるいは鉄が挙げられる。特に、活物質層１２との合金化、強度および導電性の観点からは、銅，ニッケルあるいは鉄が好ましい。
【００１７】
なお、集電体１１は、単層により構成してもよいが、複数層により構成してもよい。その場合、活物質層１２と接する層をケイ素またはゲルマニウムの単体および化合物からなる群のうちの少なくとも１種と合金化する金属材料により構成し、他の層を他の金属材料により構成するようにしてもよい。また、集電体１１は、活物質層１２との界面以外は、リチウムと金属間化合物を形成しない金属元素の少なくとも１種よりなる金属材料により構成することが好ましい。
【００１８】
活物質層１２は、例えば、活物質として、ケイ素またはゲルマニウムの単体および化合物からなる群のうちの少なくとも１種を含んで構成されている。ケイ素またはゲルマニウムの単体および化合物は、リチウムなどと合金を形成可能であり、かつリチウムを吸蔵・離脱する能力が大きく、組み合わせによっては、従来の黒鉛と比較して電極１０のエネルギー密度を高くすることができるからである。ケイ素の化合物としては、例えば、ＳｉＢ４  ，ＳｉＢ６  ，Ｍｇ２  Ｓｉ，Ｎｉ２  Ｓｉ，ＴｉＳｉ２  ，ＭｏＳｉ２  ，ＣｏＳｉ２  ，ＮｉＳｉ２  ，ＣａＳｉ２  ，ＣｒＳｉ２  ，Ｃｕ５  Ｓｉ，ＦｅＳｉ２  ，ＭｎＳｉ２  ，ＮｂＳｉ２  ，ＴａＳｉ２  ，ＶＳｉ２  ，ＷＳｉ２  ，ＺｎＳｉ２  ，ＳｉＣ，Ｓｉ３  Ｎ４  ，Ｓｉ２  Ｎ２  Ｏ，ＳｉＯｖ  （０＜ｖ≦２）あるいはＬｉＳｉＯが挙げられる。また、ゲルマニウムの化合物としては、例えば、Ｇｅ３  Ｎ４  ，ＧｅＯ，ＧｅＯ２  ，ＧｅＳ，ＧｅＳ２  ，ＧｅＦ４  あるいはＧｅＢｒ４  が挙げられる。
【００１９】
活物質としては、特に、ケイ素の単体または化合物が好ましい。ケイ素の単体および化合物は、毒性が低く、かつ安価だからである。
【００２０】
この活物質層１２は、気相法，液相法および焼結法からなる群のうちの少なくとも１つの方法により形成されたものであることが好ましい。充放電に伴う活物質層１２の膨張・収縮による破壊を抑制することができると共に、集電体１１と活物質層１２とを一体化することができ、活物質層１２における電子伝導性を向上させることができるからである。また、バインダーおよび空隙などを低減または排除でき、電極１０を薄膜化することもできるからである。なお、本明細書でいう「活物質層を焼結法により形成する」とは、活物質を含む粉末とバインダーとを混合し成形した層を、非酸化性雰囲気下等で熱処理することにより、熱処理前よりも体積密度が高く、より緻密な層を形成することを意味する。
【００２１】
活物質層１２は、また、塗布により形成されたもの、具体的には、活物質と必要に応じてポリフッ化ビニリデンなどのバインダーを含んだものでもよい。但し、気相法，液相法および焼結法からなる群のうちの少なくとも１つの方法により形成されたものの方が好ましい。上述の理由の他、塗布のみにより形成したものに比べて薄膜層１３を容易に形成することができるからである。
【００２２】
活物質層１２は、また、膨張および収縮により集電体１１から脱落しないように、集電体１１との界面の少なくとも一部において集電体１１と合金化していることが好ましい。具体的には、界面において集電体１１の構成元素が活物質層１２に、または活物質の構成元素が集電体１１に、またはそれらが互いに拡散していることが好ましい。この合金化は、活物質層１１を気相法，液相法あるいは焼結法により形成する際に同時に起こることが多いが、更に熱処理が施されることにより起こったものでもよい。なお、本明細書では、上述した元素の拡散も合金化の一形態に含める。
【００２３】
薄膜層１３は、活物質層１２と電解質との反応を抑制すると共に、活物質層１２を覆うことにより充放電に伴う活物質層１２の構造破壊を抑制するものである。この薄膜層１３は、リチウムと固溶可能で金属間化合物を形成しない金属元素および半金属元素のうちの少なくとも１種を含む金属材料、またはその半金属元素の単体により構成されていることが好ましい。リチウムと金属間化合物を形成すると、充放電に伴い膨張および収縮し、活物質層１２から脱落し、活物質層１２と電解質との反応および活物質層１２の構造破壊を十分に抑制することができないからである。なお、薄膜層１３は一部が酸化されていてもよい。
【００２４】
リチウムと固溶可能で金属間化合物を形成しない金属元素としては、銅あるいはニッケルが挙げられる。
【００２５】
中でも、ケイ素またはゲルマニウムの単体および化合物からなる群のうちの少なくとも１種と合金化するものが好ましく、薄膜層１３は、活物質層１２との界面の少なくとも一部において活物質層１２と合金化していることが好ましい。具体的には、界面において活物質が薄膜層１３に、または薄膜層１３の構成元素が活物質層１２に、またはそれらが互いに拡散していることが好ましい。薄膜層１３を活物質層１２と合金化させることにより強固に接着させて、薄膜層１３の活物質層１２からの脱落を抑制することができるからである。
【００２６】
この薄膜層１３は、例えば、気相法，液相法および焼結法からなる群のうちの少なくとも１つの方法により形成されたものであることが好ましい。活物質層１２との接着性を向上させることができる共に、薄膜層１３を活物質層１２上に均一に形成することができるからである。また、これらの方法によれば、薄膜層１３と活物質層１２との合金化が起こることが多いからである。なお、この合金化は、更に熱処理が施されることにより起こったものでもよい。
【００２７】
薄膜層１３の厚みは、５０ｎｍ以上１０００ｎｍ以下の範囲内であることが好ましい。薄すぎると、活物質層１２と電解質との反応および充放電に伴う活物質層１２の構造破壊を十分に抑制することできず、逆に厚すぎると、抵抗が増大し、電池全体の負荷特性を大きく低下させる恐れがあるからである。なお、薄膜層１３の厚みは、薄膜層１３が活物質層１２と合金化している場合、合金化している部分を含まない厚みである。
【００２８】
このような薄膜層１３は、単層により構成してもよいが、複数層により構成してもよい。その場合、活物質層１２と接する層をケイ素またはゲルマニウムの単体および化合物からなる群のうちの少なくとも１種と合金化する金属元素および半金属元素のうちの少なくとも１種を含む金属材料、またはその半金属元素の単体により構成し、他の層を他の金属材料により構成するようにしてもよい。また、薄膜層１３は、活物質層１２の表面の少なくとも一部に設けられていればよく、全面に設けられている必要はない。例えば、島状に設けられていてもよく、活物質層１２を露出させる開口を有していてもよい。
【００２９】
この電極１０は、例えば、次のようにして製造することができる。
【００３０】
まず、例えば、金属箔よりなる集電体１１を用意し、集電体１１に、気相法または液相法により、活物質であるケイ素またはゲルマニウムの単体および化合物からなる群のうちの少なくとも１種を堆積させることにより活物質層１２を形成する。また、粒子状の活物質を含む前駆層を集電体１１に形成したのち、これを焼結させる焼結法により活物質層１２を形成してもよいし、気相法，液相法および焼結法のうちの２つまたは３つの方法を組み合わせて活物質層１２を形成するようにしてもよい。このように気相法，液相法および焼結法からなる群のうちの少なくとも１つの方法により活物質層１２を形成することにより、場合によっては、集電体１１との界面の少なくとも一部において集電体１１と合金化した活物質層１２が形成される。なお、集電体１１と活物質層１２との界面をより合金化させるために、更に真空雰囲気下または非酸化性雰囲気下で熱処理を行うようにしてもよい。特に、活物質層１２を後述する鍍金により形成する場合、活物質層１２は集電体１１との界面においても合金化しにくい場合があるので、必要に応じてこの熱処理を行うことが好ましい。また、気相法により形成する場合においても、集電体１１と活物質層１２との界面をより合金化させることにより特性を向上させることができる場合があるので、必要に応じてこの熱処理を行うことが好ましい。
【００３１】
また、活物質層１２は、塗布により形成してもよい。具体的には、例えば、活物質であるケイ素またはゲルマニウムの単体および化合物からなる群のうちの少なくとも１種とバインダーとを混合して合剤を調製し、この合剤をＮ−メチルピロリドンなどの分散媒に分散させて合剤スラリーを作製し、この合剤スラリーを集電体１１に塗布して乾燥させたのち、圧縮成型することにより形成してもよい。但し、気相法，液相法および焼結法からなる群のうちの少なくとも１つの方法により形成するようにした方が、集電体１１と活物質層１２との接着性が高められる他、上述したように活物質層１２が形成されるのと同時に集電体１１と活物質層１２との合金化が進行する場合が多いので好ましい。
【００３２】
活物質層１２を形成したのち、例えば、活物質１２と同様に、気相法，液相法および焼結法からなる群のうちの少なくとも１つの方法により活物質層１２に薄膜層１３を形成する。これにより、活物質層１２上に薄膜層１３が均一に形成されると共に、場合によっては、活物質層１２との界面の少なくとも一部において活物質層１２と合金化した薄膜層１３が形成される。
【００３３】
なお、活物質層１２および薄膜層１３を形成する際に用いる気相法としては、例えば、物理堆積法あるいは化学堆積法が挙げられ、具体的には、真空蒸着法，スパッタ法，イオンプレーティング法，レーザーアブレーション法，熱ＣＶＤ（Ｃｈｅｍｉｃａｌ  Ｖａｐｏｒ  Ｄｅｐｏｓｉｔｉｏｎ  ；化学気相成長）法あるいはプラズマＣＶＤ法等が挙げられる。液相法としては電解鍍金あるいは無電解鍍金等の公知の手法が利用可能である。焼結法に関しても公知の手法が利用可能であり、例えば、雰囲気焼結法，反応焼結法あるいはホットプレス焼結法が利用可能である。
【００３４】
以上の工程により、例えば、図２または図３に示したような電極１０が完成する。図２は、活物質層１２を気相法，液相法または塗布により形成した場合の一例を表し、図３は、活物質層１２を焼結法により形成した場合の一例を表している。活物質層１２を気相法，液相法または塗布により形成した場合、図２に示したように、活物質層１２は、集電体１１の全面に形成され場合が多いので、その上に形成される薄膜層１３も活物質層１２の全面に形成される場合が多い。一方、活物質層１３を焼結法により形成した場合、図３に示したように、活物質層１２は塗布した活物質同士の隙間が空隙として残っている場合が多いので、薄膜層１３は活物質層１２の一部に形成される場合が多い。
【００３５】
この電極１０は、例えば、次のような二次電池の負極に用いられる。
【００３６】
図４は、その二次電池の構成を表すものである。この二次電池は、いわゆるコイン型といわれるものであり、外装カップ２０に収容された負極である電極１０と、外装缶３０内に収容された正極である電極４０とが、セパレータ５０を介して積層されたものである。外装カップ２０および外装缶３０の周縁部は絶縁性のガスケット６０を介してかしめることにより密閉されている。外装カップ２０および外装缶３０は、例えば、ステンレスあるいはアルミニウムなどの金属によりそれぞれ構成されている。
【００３７】
電極４０は、例えば、集電体４１と、集電体４１に設けられた活物質層４２とを有しており、活物質層４２の側が薄膜層１３と対向するように配置されている。集電体４１は、例えば、アルミニウム，ニッケルあるいはステンレスなどにより構成されている。
【００３８】
活物質層４２は、例えば、活物質としてリチウムを吸蔵および離脱することが可能な正極材料のいずれか１種または２種以上を含んでおり、必要に応じて炭素材料などの導電材およびポリフッ化ビニリデンなどのバインダーを含んでいてもよい。リチウムを吸蔵および離脱することが可能な正極材料としては、例えば、一般式Ｌｉｘ  ＭＩＯ２  で表されるリチウム含有金属複合酸化物が好ましい。リチウム含有金属複合酸化物は、高電圧を発生可能であると共に、高密度であるため、二次電池の更なる高容量化を図ることができるからである。なお、ＭＩは１種類以上の遷移金属であり、例えばコバルトおよびニッケルのうちの少なくとも一方が好ましい。ｘは電池の充放電状態によって異なり、通常０．０５≦ｘ≦１．１０の範囲内の値である。このようなリチウム含有金属複合酸化物の具体例としては、ＬｉＣｏＯ２  あるいはＬｉＮｉＯ２  などが挙げられる。
【００３９】
なお、電極４０は、例えば、活物質と導電材とバインダーとを混合して合剤を調製し、この合剤をＮ−メチルピロリドンなどの分散媒に分散させて合剤スラリーを作製し、この合剤スラリーを金属箔よりなる集電体４１に塗布し乾燥させたのち、圧縮成型し活物質層４２を形成することにより作製することができる。
【００４０】
セパレータ５０は、電極１０と電極４０とを隔離し、両極の接触による電流の短絡を防止しつつ、リチウムイオンを通過させるものである。このセパレータ５０は、例えば、ポリエチレンやポリプロピレンにより構成されている。
【００４１】
セパレータ５０には、液状の電解質である電解液が含浸されている。この電解液は、例えば、溶媒と、この溶媒に溶解された電解質塩であるリチウム塩と含んでおり、必要に応じて添加剤を含んでいてもよい。溶媒としては、例えば、エチレンカーボネート，プロピレンカーボネート，ジメチルカーボネート，ジエチルカーボネートあるいはエチルメチルカーボネート等の有機溶媒が挙げられ、これらのいずれか１種または２種以上を混合して用いてもよい。
【００４２】
リチウム塩としては、例えば、ＬｉＰＦ６  ，ＬｉＣＦ３  ＳＯ３  あるいはＬｉＣｌＯ４  が挙げられ、これらのいずれか１種または２種以上を混合して用いてもよい。
【００４３】
この二次電池は、例えば、電極１０、電解液が含浸されたセパレータ５０および電極４０を積層して、外装カップ２０と外装缶３０との中に入れ、それらをかしめることにより製造することができる。
【００４４】
この二次電池では、充電を行うと、例えば、電極４０からリチウムイオンが離脱し、電解液を介して電極１０に吸蔵される。放電を行うと、例えば、電極１０からリチウムイオンが離脱し、電解液を介して電極４０に吸蔵される。この充放電に伴い活物質層１２が膨張および収縮するが、集電体１１がリチウムと金属間化合物を形成しない金属元素を含んでいるので、集電体１１自体の構造破壊が抑制され、活物質層１２の集電体１１からの脱落が抑制される。また、薄膜層１３により活物質層１２と電解液との反応が抑制されると共に、膨張および収縮に伴う活物質層１２の構造破壊が抑制される。なお、リチウムイオンは、薄膜層１３のクラックあるいはピンホールなどを通じて、または、薄膜層１３が薄い場合には薄膜層１３を拡散することにより、電解液と活物質層１３との間を移動すると考えられる。
【００４５】
本実施の形態に係る電極１０は、次のような二次電池の負極に用いてもよい。
【００４６】
図５は、その二次電池の構成を表すものである。この二次電池は、負極のリード１および正極のリード２が取り付けられた電極巻回体３をフィルム状の外装部材４Ａ，４Ｂの内部に収容したものであり、小型化，軽量化および薄型化が可能となっている。
【００４７】
リード１，２は、それぞれ、外装部材４Ａ，４Ｂの内部から外部に向かい例えば同一方向に導出されている。リード１，２は、例えば、アルミニウム，銅，ニッケルあるいはステンレスなどの金属材料によりそれぞれ構成されており、それぞれ薄板状または網目状とされている。
【００４８】
外装部材４Ａ，４Ｂは、例えば、ナイロンフィルム，アルミニウム箔およびポリエチレンフィルムをこの順に貼り合わせた矩形状のアルミラミネートフィルムにより構成されている。外装部材４Ａ，４Ｂは、例えば、ポリエチレンフィルム側と電極巻回体３とが対向するように配設されており、各外縁部が融着あるいは接着剤により互いに密着されている。外装部材４Ａ，４Ｂとリード１，２との間には、外気の侵入を防止するための密着フィルム５が挿入されている。密着フィルム５は、リード１，２に対して密着性を有する材料、例えば、ポリエチレン，ポリプロピレン，変性ポリエチレンあるいは変性ポリプロピレンなどのポリオレフィン樹脂により構成されている。
【００４９】
なお、外装部材４Ａ，４Ｂは、上述したアルミラミネートフィルムに代えて、他の構造を有するラミネートフィルム，ポリプロピレンなどの高分子フィルムあるいは金属フィルムにより構成するようにしてもよい。
【００５０】
図６は、図５に示した電極巻回体３のＶＩ−ＶＩ線に沿った断面構造を表すものである。電極巻回体３は、負極である電極１０と正極である電極７０とをセパレータ８０および電解質層９０を介して積層し、巻回したものであり、最外周部は保護テープ１００により保護されている。
【００５１】
電極１０は、集電体１１の片面あるいは両面に活物質層１２が設けられた構造を有している。電極７０も、集電体７１の片面あるいは両面に活物質層７２が設けられた構造を有しており、活物質層７２の側が薄膜層１３と対向するように配置されている。集電体７１，活物質層７２およびセパレータ８０の構成は、それぞれ上述した集電体４１，活物質層４２およびセパレータ５０と同様である。
【００５２】
電解質層９０は、保持体に電解液を保持させたいわゆるゲル状の電解質により構成されている。ゲル状の電解質は高いイオン伝導率を得ることができると共に、電池の漏液あるいは高温における膨れを防止することができるので好ましい。電解液（すなわち溶媒および電解質塩）の構成は、図４に示したコイン型の二次電池と同様である。
【００５３】
保持体は、例えば高分子材料により構成されている。高分子材料としては、例えばブロック共重合体であるポリフッ化ビニリデンが挙げられる。
【００５４】
この二次電池は、例えば、次のようにして製造することができる。
【００５５】
まず、電極１０および電極７０のそれぞれに、保持体に電解液が保持された電解質層９０を形成する。そののち、集電体１１の端部にリード１を溶接により取り付けると共に、集電体７１の端部にリード２を溶接により取り付ける。
【００５６】
次いで、電解質層９０が形成された電極１０と電極７０とをセパレータ８０を介して積層し積層体としたのち、この積層体をその長手方向に巻回して、最外周部に保護テープ１００を接着して電極巻回体３を形成する
【００５７】
最後に、例えば、外装部材４Ａ，４Ｂの間に電極巻回体３を挟み込み、外装部材４Ａ，４Ｂの外縁部同士を熱融着などにより密着させて封入する。その際、リード１，２と外装部材４Ａ，４Ｂとの間には密着フィルム５を挿入する。これにより、図５および図６に示した二次電池が完成する。
【００５８】
この二次電池の作用は、図４に示したコイン型の二次電池と同様である。
【００５９】
このように本実施の形態では、リチウムと金属間化合物を形成しない金属元素、具体的には、銅，ニッケル，チタン，鉄およびクロムからなる群のうちの少なくとも１種を含む集電体を備えるようにしたので、リチウムとの金属間化合物の形成に伴う集電体１１の構造破壊がなく、活物質層１２の膨張および収縮に伴う集電体１１からの脱落を抑制することができる。また、活物質層１２にリチウムと固溶可能で金属間化合物を形成しない金属元素および半金属元素のうちの少なくとも１種、具体的には、銅およびニッケルのうちの少なくとも１種を含む薄膜層１３を備えるようにしたので、活物質層１２と電解質との反応を抑制することができると共に、薄膜層１３が活物質層１２を覆うことにより、膨張および収縮に伴う活物質層１２の構造破壊も抑制することができる。その結果、サイクル特性を向上させることができる。
【００６０】
特に、集電体１１と活物質層１２とが合金化するようにすれば、活物質層１２の構造破壊をより抑制することができる。また、活物質層１２と薄膜層１３とが合金化するようにすれば、活物質層１２と電解質との反応をより抑制することができる。
【００６１】
また、薄膜層１３の厚みを、５０ｎｍ以上１０００ｎｍ以下とすれば、負荷特性を低下させることなく、活物質層１２と電解質との反応を抑制することができる。
【００６２】
更に、電解質としてゲル状の電解質を用いるようにすれば、高いイオン伝導率を得ることができると共に、電池の漏液あるいは高温における膨れを防止することができる。
【００６３】
【実施例】
更に、本発明の具体的な実施例について詳細に説明する。
【００６４】
（実施例１−１，１−２）
まず、厚み２０μｍの銅箔よりなる集電体１１上に電子ビーム蒸着法によりケイ素よりなる厚み４μｍの活物質層１２を形成し、引き続き、活物質層１２上に電子ビーム蒸着法によりニッケルまたは銅よりなる厚み２００μｍの薄膜層１３を形成し、実施例１−１，１−２の電極１０を作製した。なお、活物質層１２および薄膜層１３の厚みはＳＥＭ（Ｓｃａｎｎｉｎｇ  Ｅｌｅｃｔｒｏｎ  Ｍｉｃｒｏｓｃｏｐｅ；走査型電子顕微鏡）により確認した。
【００６５】
次いで、作製した実施例１−１，１−２の電極１０を用いて、図４に示した直径２０ｍｍ、厚み１６ｍｍのコイン型の二次電池を作製した。電極４０は、活物質である平均粒径５μｍのコバルト酸リチウム（ＬｉＣｏＯ２  ）の粉末と、導電材であるカーボンブラックと、バインダーであるポリフッ化ビニリデンとを、コバルト酸リチウム：カーボンブラック：ポリフッ化ビニリデン＝９２：３：５の質量比で混合し、これを分散媒であるＮ−メチルピロリドンへ投入して合剤スラリーとし、厚み３０μｍのアルミニウムよりなる集電体４１に塗布して乾燥させ、加圧して活物質層４２を形成することにより作製した。電解液にはエチレンカーボネートとジメチルカーボネートとを１：１の質量比で混合した溶媒に、リチウム塩であるＬｉＰＦ６  を１．０ｍｏｌ／ｄｍ３  となるように溶解させたものを用いた。セパレータ５０にはポリプロピレン製フィルムを用いた。
【００６６】
作製した実施例１−１，１−２の二次電池について、２５℃の条件下で充放電試験を行い、５０サイクル目の容量維持率を求めた。その際、充電は、１ｍＡ／ｃｍ２  の定電流密度で電池電圧が４．２Ｖに達するまで行ったのち、４．２Ｖの定電圧で電流密度が０．０２ｍＡ／ｃｍ２  に達するまで行い、放電は、１ｍＡ／ｃｍ２  の定電流密度で電池電圧が２．５Ｖに達するまで行った。なお、充電を行う際には、予め実測および計算により求めた電極１０および電極４０の充放電容量に基づいて初回の充電での負極利用率を９０％と設定し、金属リチウムが析出しないようにした。５０サイクル目の容量維持率は、初回放電容量に対する５０サイクル目の放電容量の比率、すなわち（５０サイクル目の放電容量）／（初回放電容量）×１００として算出した。得られた結果を表１に示す。
【００６７】
【表１】
2004311141.tif 000003
【００６８】
実施例１−１，１−２に対する比較例１−１として、薄膜層を形成しないことを除き、他は実施例１−１，１−２と同様にして負極としての電極を作製した。また、実施例１−１，１−２に対する比較例１−２，１−３として、アルミニウムまたはチタンよりなる薄膜層を形成したことを除き、他は実施例１−１，１−２と同様にして負極としての電極を作製した。また、実施例１−１，１−２に対する比較例１−４，１−５として、集電体としてアルミニウム箔を用いて、実施例１−１，１−２と同様にして負極としての電極を作製した。なお、比較例１−４では薄膜層を形成せず、比較例１−５ではアルミニウムよりなる薄膜層を形成した。更に、比較例１−１〜１−５の電極を用いて、実施例１−１，１−２と同様にして二次電池を作製した。比較例１−１〜１−５の二次電池についても、実施例１−１と同様にして、充放電試験を行い、５０サイクル目の容量維持率を求めた。その結果も表１に合わせて示す。
【００６９】
表１から分かるように、薄膜層１３を形成し、集電体１１および薄膜層１３をリチウムと固溶可能で金属間化合物を形成しない銅またはニッケルにより構成した実施例１−１，１−２によれば、集電体を銅により構成し、薄膜層を形成しなかった比較例１−１、集電体を銅により構成し、薄膜層をリチウムと金属間化合物を形成するアルミニウムにより構成した比較例１−２、薄膜層をリチウムと固溶しないチタンにより構成した比較例１−２，１−３、集電体をアルミニウムにより構成し、薄膜層を形成しかなった比較例１−４および集電体および薄膜層をアルミニウムにより構成した比較例１−５よりも高い容量維持率が得られた。すなわち、リチウムと金属間化合物を形成しない金属元素を含む集電体１１を用いると共に、活物質層１２にリチウムと固溶可能で金属間化合物を形成しない金属元素を含む薄膜層１３を形成するようにすれば、サイクル特性を向上させることができることが分かった。
【００７０】
（実施例２−１〜２−４）
活物質層１２を焼結法により形成し、電極１０を作製した。具体的には、まず、集電体１１として厚み２０μｍの銅箔またはチタン箔を用意した。次いで、平均粒径１μｍのケイ素粉末とポリフッ化ビニリデンとを９：１の質量比で混合したものに、Ｎ−メチルピロリドンを添加して合剤スラリーを作製し、この合剤スラリーを集電体１１に塗布したのち加熱してＮ−メチルピロリドンを揮発させた。次いで、これを加圧したのち、アルゴン雰囲気中において３００℃で８時間熱処理して焼結させることにより活物質層１２を形成した。活物質層１２を形成したのち、活物質層１２の表面に電子ビーム蒸着法により銅よりなる厚み２００μｍの薄膜層１３、または電子ビーム蒸着法によりニッケルよりなる厚み２００μｍの薄膜層１３を形成し、電極１０を作製した。なお、薄膜層１３の厚みはＳＥＭにより確認した。
【００７１】
得られた実施例２−１〜２−４の電極１０を、ＡＥＳ（  Ａｕｇｅｒ  Ｅｌｅｃｔｒｏｎ  Ｓｐｅｃｔｒｏｓｃｏｐｙ；オージェ電子分光法）およびＥＤＸ（Ｅｎｅｒｇｙ  Ｄｉｓｐｅｒｓｉｖｅ  Ｘ−Ｒａｙ  Ｓｐｅｃｔｒｏｓｃｏｐｅ；エネルギー分散型Ｘ線）により分析した。その結果、実施例２−１では、活物質層１２と集電体１１との界面付近に、活物質層１２および集電体１１の成分の混合層が、また、活物質層１２と薄膜層１３との界面付近に、活物質層１２および薄膜層１３の成分の混合層が確認された。すなわち、集電体１１および薄膜層１３が活物質層１２との界面の少なくとも一部において活物質層１２と合金化していることが確認された。これに対して、実施例２−２では、集電体１１と活物質層１２との界面の一部のみで合金化を確認した。また、実施例２−３では、活物質層１２と薄膜層１３の界面の一部のみ合金化を確認した。実施例２−４では、活物質層１２の集電体１１と薄膜層１３との、いずれの界面でも合金化していることは確認できなかった。
【００７２】
また、実施例２−１〜２−４に対する比較例２として、薄膜層を形成しないことを除き、他は実施例２−３，２−４と同様にして負極としての電極を作製した。更に、実施例２−１〜２−４および比較例２の電極を用いて、実施例１−１と同様にして二次電池を作製した。実施例２−１〜２−４および比較例２の二次電池についても、実施例１−１と同様にして、充放電試験を行い、５０サイクル目の容量維持率を求めた。その結果を表２に示す。
【００７３】
【表２】
2004311141.tif 000004
【００７４】
表２から分かるように、薄膜層１３を形成し、集電体１１および薄膜層１３をリチウムと金属間化合物を形成しない銅，ニッケルまたはチタンにより構成した実施例２−１〜２−４によれば、薄膜層を形成しなかった比較例２よりも高い容量維持率が得られた。すなわち、焼結法により活物質層１２を形成する場合においても、リチウムと金属間化合物を形成しない金属元素を含む集電体１１を用いると共に、活物質層１２にリチウムと固溶可能で金属間化合物を形成しない金属元素を含む薄膜層を形成するようにすれば、サイクル特性を向上させることができることが分かった。
【００７５】
また、実施例２−１〜２−４から分かるように、容量維持率は、集電体１１および薄膜層１３の双方をケイ素と合金化する銅によりそれぞれ構成した実施例２−１が最も高く、活物質層１２における集電体１１および薄膜層１３のいずれの界面でも合金化が確認できなかった実施例２−４の容量維持率が最も低い値を示した。すなわち、容量維持率をより向上させるには、集電体１１および薄膜層１３を、リチウムと金属間化合物を形成せず、かつケイ素と合金化する金属材料により構成することが好ましいことが分かった。
【００７６】
（実施例３−１〜３−６）
実施例３−１〜３−６および比較例３として、電子ビーム蒸着法によりゲルマニウムよりなる厚み４μｍの活物質層１２を形成すると共に、薄膜層１３の厚みを表３に示したように変化させたことを除き、他は実施例１−１と同様にして電極１０を作製した。なお、活物質層１２および薄膜層１３の厚みはＳＥＭにより確認した。
【００７７】
次いで、作製した実施例３−１〜３−６および比較例３の電極１０を用いて、図５および図６に示した二次電池を作製した。電極７０は電極４０と同様にして作製した。電解質層９０は、エチレンカーボネート４２．５質量％と、プロピレンカーボネート４２．５質量％と、リチウム塩であるＬｉＰＦ６  １５質量％とからなる電解液３０質量％に、重量平均分子量６０万のブロック共重合であるポリフッ化ビニリデン１０質量％と、ジメチルカーボネート６０質量％とを混合して溶解させた前駆体溶液を電極１０および電極７０のそれぞれに塗布し、常温で８時間放置してジメチルカーボネートを揮発させることにより形成した。得られた実施例３−１〜３−６および比較例３の二次電池についても、実施例１−１と同様にして、充放電試験を行い、５０サイクル目の容量維持率を求めた。その結果を表３に示す。
【００７８】
【表３】
2004311141.tif 000005
【００７９】
表３から分かるように、薄膜層１３を形成した実施例３−１〜３−６によれば、薄膜層を形成しなかった比較例３よりも高い容量維持率が得られた。また、実施例３−１〜３−６から分かるように、容量維持率は、薄膜層１３が厚くなるほど増加し、極大値を示した後低下する傾向が見られた。すなわち、活物質層１２をゲルマニウムにより構成した場合においても、薄膜層１３を形成すると共に、集電体１１および薄膜層１３をリチウムと金属間化合物を形成しない金属材料により構成するようにすれば、サイクル特性を向上させることができ、薄膜層１３の厚みを５０ｎｍ以上１０００ｎｍ以下とすればより高い効果を得ることができることが分かった。
【００８０】
（実施例４）
活物質層１２を塗布により形成したことを除き、他は実施例３−３と同様にして電極１０を作製した。なお、活物質層１２は、平均粒径１μｍのゲルマニウムと黒鉛化気相成長炭素繊維とポリフッ化ビニリデンとを８５：５：１０の質量比で混合したものに、Ｎ−メチルピロリドンを添加して合剤スラリーを作製し、この合剤スラリーを集電体１１に塗布したのち加熱してＮ−メチルピロリドンを揮発させ、加圧することにより形成した。また、実施例４に対する比較例４として、薄膜層を形成しないことを除き、他は実施例４と同様にして負極としての電極を作製した。作製した実施例４および比較例４の電極１０を用いて、実施例３−３と同様にして二次電池を作製した。更に、得られた実施例４および比較例４の二次電池についても、実施例１−１と同様にして、充放電試験を行い、５０サイクル目の容量維持率を求めた。その結果を実施例３−３および比較例３の結果と共に表４に示す。
【００８１】
【表４】
2004311141.tif 000006
【００８２】
表４から分かるように、活物質層１２を塗布により形成した実施例４も、気相法により形成した実施例３−３と同様に、対応する比較例４よりも高い容量維持率が得られた。すなわち、塗布により活物質層１２を形成するようにしても、リチウムと金属間化合物を形成しない金属元素を含む集電体１１を用いると共に、活物質層１２にリチウムと固溶可能で金属間化合物を形成しない金属元素を含む薄膜層を形成するようにすれば、サイクル特性を向上させることができることが分かった。
【００８３】
なお、上記実施例では、集電体１１に銅またはチタンを含むようにし、薄膜層１３にニッケルまたは銅を含むようにしたが、リチウムと金属間化合物を形成しない他の元素を含むようにしても同様の結果を得ることができる。また、活物質層１２を、電子ビーム蒸着法以外の気相法、または他の焼結法、更には、液相法により形成しても、同様の結果を得ることができる。更に、薄膜層１３を、電子ビーム蒸着法以外の気相法、または焼結法、更には、液相法により形成しても、同様の結果を得ることができる。
【００８４】
以上、実施の形態および実施例を挙げて本発明を説明したが、本発明は上記実施の形態および実施例に限定されるものではなく、種々変形可能である。例えば、上記実施の形態および実施例では、保持体として高分子材料を用いる場合について説明したが、窒化リチウムあるいはリン酸リチウムなどの無機伝導体を保持体として用いてもよく、高分子材料と無機伝導体とを混合して用いてもよい。
【００８５】
また、上記実施の形態および実施例では、集電体１１に活物質層１２を有する電極１０について説明したが、集電体と活物質層との間に、他の層を有していてもよく、また、活物質層と薄膜層との間に他の層を有していてもよい。
【００８６】
更に、上記実施の形態および実施例では、コイン型、または巻回ラミネート型の二次電池について説明したが、本発明は、円筒型、角型、ボタン型、薄型、大型、積層ラミネート型の二次電池についても同様に適用することができる。また、二次電池に限らず、一次電池についても適用することができる。
【００８７】
【発明の効果】
以上説明したように請求項１ないし請求項１１のいずれか１項に記載の電極、または、請求項１２ないし請求項２５のいずれか１項に記載の電池によれば、銅，ニッケル，チタン，鉄およびクロムからなる群のうちの少なくとも１種を含む集電体、または、リチウムと金属間化合物を形成しない金属元素を含む集電体を備えるようにしたので、リチウムとの金属間化合物の形成に伴う集電体の構造破壊がなく、活物質層の膨張および収縮に伴う集電体からの脱落を抑制することができる。また、活物質層に、銅およびニッケルのうちの少なくとも１種を含む薄膜層、または、リチウムと固溶可能で金属間化合物を形成しない金属元素および半金属元素のうちの少なくとも１種を含む薄膜層を備えるようにしたので、活物質層と電解質との反応を抑制することができると共に、薄膜層が活物質層を覆うことにより、膨張および収縮に伴う活物質層の構造破壊も抑制することができる。その結果、サイクル特性を向上させることができる。
【００８８】
特に、請求項５記載の電極、または、請求項１６記載の電池によれば、集電体と活物質層とが界面の少なくとも一部において合金化しているので、活物質層の構造破壊をより抑制することができる。
【００８９】
また、請求項６記載の電極、または、請求項１７記載の電池によれば、活物質層と薄膜層とが界面の少なくとも一部において合金化しているので、活物質層と電解質との反応をより抑制することができる。
【００９０】
更に、請求項１１記載の電極、または、請求項２２記載の電池によれば、薄膜層の厚みを、５０ｎｍ以上１０００ｎｍ以下とするようにしたので、負荷特性を低下させることなく、活物質層と電解質との反応を抑制することができる。
【００９１】
加えて、請求項２３記載の電池よれば、保持体と溶媒と電解質塩とを含むようにしたので、高いイオン伝導率を得ることができると共に、電池の漏液あるいは高温における膨れを防止することができる。
【図面の簡単な説明】
【図１】本発明の一実施の形態に係る電極の構成を簡略化して表す断面図である。
【図２】活物質層を気相法，液相法または塗布により形成した電極の一構成を表す断面図である。
【図３】活物質層を焼結法により形成した電極の一構成を表す断面図である。
【図４】図１に示した電極を用いた二次電池の構成を表す断面図である。
【図５】図１に示した電極を用いた他の二次電池の構成を表す分解斜視図である。
【図６】図５に示した電極巻回体のＶＩ−ＶＩ線に沿った構成を表す断面図である。
【符号の説明】
１，２…リード、３…電極巻回体、４Ａ，４Ｂ…外装部材、５…密着フィルム、１０，４０，７０…電極、１１，４１，７１…集電体、１２，４２，７２…活物質層、１３…薄膜層、２０…外装カップ、３０…外装缶、５０，８０…セパレータ、６０…ガスケット、９０…電解質層、１００…保護テープ
【図１】
2004311141.tif 000007
【図２】
2004311141.tif 000008
【図３】
2004311141.tif 000009
【図４】
2004311141.tif 000010
【図５】
2004311141.tif 000011
【図６】
2004311141.tif 000012